Brevet FR2547328A1 — publié le 19841214

(I) - Precédé de Fabrication de Pâte à Papier d'emballage Kraft Eorue ' à base de branches et feuilles de Palmier La présente inventioncencerne la fabrication d'une pâte à papier d'emballage à base de feuilles et branche. de palmiers. Cette pâte nous lêebtenons grace à un procédé qui fait intervenir le sulfure de Sedium cemme agent de protection et de délignification cela denme à la pâte une résistance physico-macanique plus élevée que celle obtenueggrace aux précédés utilisant uniquemenêt lo Sonde caustique sosie agent de délignification. Pour obtenir cette pâte il faut pré@@éder selon les étapes suivantes : - Fa prenier lieu en procède au dé@hiquettage des branches et feuil les en copeaux (2 à 3 cm). Eusuite en introduit ces cepeaux dans un lessiveur. Aprés cela on injecte une liqueur de cuisson composée de Soude et de Sulfure de Sodium, @otte étape consiste en une ouissen @@mp@@@@ de l'élément végétal,qui deit se faire sous une préssien de 6 Bar@ (Température 160 C) (Planche I/III). au beut d'une heure on fait souffler la ptte obtenue vers un bac,avant de la laver aux fins de séparer la pâte des matières erganiques utilisées pour la ouisson. Sur les planches jointes sont représentés. I/III .Le graphique de cuisson de la pâte qui donne le cycle de cuisson avec une montée en température pendant 30 Minutes à 6 Bars de préssion,avec un palier (Cuisson propre) de 25 Mini tes à 6 Bars (Température 160 C) et 5 Minutes de déga@ge.Dans lequel la préssion on ordonnées est éxprimée en Bars et la durée du cycle est en abséisses en disputes. II/III. Courbe de raffinage en fonction du temps,dans le quel le dégrés de Schopper Regler (Appareil) neus détermine le temps d'écoulementde l'eau de la pâte. III/III. Courbe de longueur de rupture en fonction du raffinage,dans lequel la longueur de rupture est obtenue en fonction du raffinage. Paramètres de Cuisson. - Concentration de la liqueur de cuisson s 40 G/litre - Pression s 6 Bars - Temperature : I60 C - Sulfidité s 26 % - Rapport Soude / Végétal : I2 s - Montée en température s 30 Minutes - Palier (Cuisson propre) : 25 Minutes - Dégazage t 5 Minutes - Reste en Soude : 1,7 G/Litre - Indice de permanganate : I@ - Rendaient : 48 * - Sohopper-Regler t I2 - O@minute Caractéristique de Fibre Lengueur en mm Epaissaur en mm Maximum Minimum Moyen Maximum Moyen Minimum 2,88 1,76 2 0,0264 0,0254 0,025 Rapport : Longueur/Epaisseur - 85 % Cendres - 3,5 * REVENDICATION I). Precédé pour la fabrication d'une pâte d'emballage caractérisé en ce qu'on utilise des branches et des feuilles de palm@ers. 2). Procédé selon la revendication I caractérisé en ce que la fabrication de la pâte à papier utilise le Sulfure de Sodium; ainsi que la Soude caustique cemme agents de délignification.